(57)【要約】【課題】ベルト取り付け張力（軸荷重、テンション）が低く設定されても、経時的な寸法安定性、屈曲性、耐久性を有するとともに、ベルト速度変動を抑制することができる歯付きベルトを提供する。【解決手段】背部、歯部、及び、前記背部に埋設された心線を備える歯付ベルトであって、  前記背部及び歯部はウレタン樹脂組成物を含み、心線がガラス繊維フィラメント群からなる撚りコードである場合、歯部のピッチは、０．４５〜０．６０ｍｍ、ガラス繊維フィラメントの直径が６〜９ミクロン、心線の線径が０．１４〜０．２０ｍｍであり、心線がポリアリレート繊維フィラメント群からなる撚りコードである場合、歯部のピッチは、０．４５〜０．７１ｍｍ、心線の線径が０．１４〜０．２８ｍｍであることを特徴とする。【選択図】図２
2015200406.tif 000002
【特許請求の範囲】
【請求項１】
背部、歯部、及び、前記背部に埋設された心線を備える歯付ベルトであって、
前記背部及び歯部はウレタン樹脂組成物を含み、
前記心線は、ガラス繊維フィラメント群からなる撚りコード、又は、ポリアリレート繊維フィラメント群からなる撚りコードであり、
前記心線が、ガラス繊維フィラメント群からなる撚りコードである場合、
前記歯部のピッチは、０．４５〜０．６０ｍｍ、
前記ガラス繊維フィラメントの直径が６〜９ミクロン、
前記心線の線径が０．１４〜０．２０ｍｍであり、
前記心線が、ポリアリレート繊維フィラメント群からなる撚りコードである場合、
前記歯部のピッチは、０．４５〜０．７１ｍｍ、
前記心線の線径が０．１４〜０．２８ｍｍである、
ことを特徴とする、歯付きベルト。
【請求項２】
ベルト張力によってプーリ間に巻き掛けられた際の当該プーリの軸にかかる荷重である軸荷重が、５〜１５Nとなる条件で使用されることを特徴とする請求項１に記載の歯付きベルト。
【発明の詳細な説明】
【技術分野】
【０００１】
本発明は、プリンター等のＯＡ機器、その他一般産業用に用いられる、プーリ間における同期伝動が可能な歯付きベルトに関する。
【背景技術】
【０００２】
従来、インクジェットプリンタに代表されるキャリッジ駆動やアクチュエーターのようなワークの往復動作を伴う精密駆動には高い位置決め精度が要求されるため、同期伝動が可能な歯付きベルトが用いられている。特に、プリンターにおいては、近年、高品質なカラー印刷やその高速処理対応の製品化が急速に進んでいる。そして、印字むら等を引き起こさないように、高精度の位置決めをするためには、かみ合い周期におけるベルト速度変動（速度むら）を小さくすることが要求されている。
【０００３】
ベルト速度変動（速度むら）を小さくする技術として、心線にガラス心線を用いた歯ピッチ０．６５〜０．８５ｍｍの歯付きベルトが開示されている（特許文献１）。特許文献１には、細いガラス繊維を用いて細い線径に撚ったガラス心線を用いた小歯ピッチの歯付きベルトとすることにより、寸法安定性の確保と十分な屈曲対応を図るとともに、ベルト速度変動を抑えることが可能なため、小径プーリに使用できることからモータの小型化を実現でき、装置の小型・軽量化および省電力化に寄与する旨が開示されている。
【０００４】
ここで、プーリを小型化すると、プーリが有する歯数が少なくなり、歯付きベルトの歯とプーリの歯との噛み合いが少なくなってしまう。そうすると、歯付きベルトがプーリ間を走行する際の歯付きベルトの走行ライン（ベルトピッチライン）が上下動しやすくなり、ベルト速度変動が大きくなってしまう。そこで、歯付きベルトの歯と歯との間の距離である歯ピッチを小さくして、歯付きベルトの歯とプーリの歯との噛み合いを多くすることが求められる。
【先行技術文献】
【特許文献】
【０００５】
【特許文献１】特開２０１１−１３３０２２号公報
【特許文献２】特開２００２−９８２０２号公報
【特許文献３】特開２００２−３４９６３６号公報
【発明の概要】
【発明が解決しようとする課題】
【０００６】
また、最近はニーズの多様化により、更なる装置の小型・軽量化および省電力化の要求があり、更に小型のモータ（例えば、プリンターキャリッジ用駆動モータ）に対して用いることができる歯付きベルトが要求されるようになってきている。
【０００７】
上記のように駆動モータの小型化・省電力化の要求に伴い、駆動モータに低出力のタイプが使用される場合がある。ここで、低出力の駆動モータ軸に駆動プーリを付けて、駆動プーリと従動プーリとの間に歯付きベルトを巻き掛ける際のベルト取り付け張力（軸荷重、テンション）を高くすると、駆動モータの初動トルクが増大したり、軸荷重が増大したりしてしまうため、低出力の駆動モータを使用する際には不都合である。このため、駆動プーリ・従動プーリに対する小径プーリの採用とともに、更にベルト取り付け張力（軸荷重、テンション）を低く設定する必要がある。なお、特許文献１においては、小径プーリへの対応の記載はあっても、駆動モータの小型化・低出力化によるベルト取り付け張力（軸荷重、テンション）に対する記載はない。
【０００８】
一方、ベルト取り付け張力（軸荷重、テンション）を低くすると、歯付きベルトとプーリの歯との噛み合い具合が弱くなり、ベルト速度変動が大きくなる場合がある。
【０００９】
この点、特許文献２に開示されているように、ベルト歯部のプーリ歯溝部へのかみ合いがスムーズに為されないとき、即ち、ベルト歯部とプーリ歯溝部とが完全なかみ合い位置に到達するより前に、ベルト歯先部がプーリ歯側面部に接触してしまうような場合、かみ合いに際しベルトピッチラインの押し上げを伴い、ベルトピッチラインの上下動をきたす。ベルトピッチラインの上下動は、そのまま、かみ合いによる速度むら、即ち、かみ合い周期におけるベルト速度変動に直結する。これにより、ベルト歯部とプーリ歯溝部とのかみ合い時の干渉を有効に抑制して、かみ合いがスムーズとなる歯形状の最適な設計により、ベルト速度変動を一定程度抑制することが知られている。
【００１０】
また、ベルト速度変動の要因であるベルトピッチラインの上下動は、主にベルトの心線の仕様に基づくベルトの寸法安定性やベルトの屈曲性の良し悪しに左右される。ベルトの寸法安定性の良否はベルトのかみ合い精度の良否に直結し、かみ合いによるベルト速度変動に直結する。そこで、心線の弾性率が高く、吸湿等による経時的な寸法変化が少ない材質からなる心線を選定する必要がある。また、ベルトの屈曲性は、ベルトをプーリに巻きかけた際のベルトのしなやかさのことであり、まず、心線自体がしなやかか否か、即ち、心線の材質や、繊維及び心線の線径、撚り等心線の構成に左右され、さらに、ベルトの厚み方向の寸法、特には背厚の大小にも左右される。背厚の設定に関しては、ウレタン樹脂製歯付きベルト、特に小歯ピッチのものの場合は、（注型法による）製造上の観点（注型の容易性）と材料コスト上の観点（薄肉ほど有利）とを両立し得る、必要最小限の厚みに設定される。このため、ベルトの寸法安定性やベルトの屈曲性を高めることができれば、ベルト取り付け張力が低い場合でも、より小径のプーリにベルトをピッチずれすることなくスムーズに巻きかけ易くなるため、ベルトピッチラインの上下動を抑制でき、かみ合いによるベルト速度変動を小さくすることができる。
【００１１】
この点、特許文献３には、心線としてポリアリレート繊維コードを使用することで、高強度・高モジュラスであるとともに、経時的な寸法安定性を確保しつつ、屈曲性（ひいては、耐久性）に優れ、モータへの負荷（起動トルク）も抑制でき、特に高精密機器の動力伝動に用いるのに有効な歯付ベルトが開示されている。もっとも、ベルト速度変動に着目した記載は見当たらない。
【００１２】
そこで、本発明は、ベルト取り付け張力（軸荷重、テンション）が低く設定されても（低張力時においても）、経時的な寸法安定性、屈曲性、耐久性を有するとともに、ベルト速度変動を抑制することができる歯付きベルトを提供することを目的とする。
【課題を解決するための手段】
【００１３】
上記課題を解決するための発明の一つは、背部、歯部、及び、前記背部に埋設された心線を備える歯付ベルトであって、
前記背部及び歯部はウレタン樹脂組成物を含み、
前記心線は、ガラス繊維フィラメント群からなる撚りコード、又は、ポリアリレート繊維フィラメント群からなる撚りコードであり、
前記心線が、ガラス繊維フィラメント群からなる撚りコードである場合、
前記歯部のピッチは、０．４５〜０．６０ｍｍ、
前記ガラス繊維フィラメントの直径が６〜９ミクロン、
前記心線の線径が０．１４〜０．２０ｍｍであり、
前記心線が、ポリアリレート繊維フィラメント群からなる撚りコードである場合、
前記歯部のピッチは、０．４５〜０．７１ｍｍ、
前記心線の線径が０．１４〜０．２８ｍｍである、
ことを特徴としている。
【００１４】
上記構成によれば、心線が、ガラス繊維フィラメント群からなる撚りコードである場合、歯部のピッチを０．４５〜０．６０ｍｍに設定しているため歯付きベルトの歯数を、歯部のピッチが０．６０ｍｍよりも大きいものに比べて増やすことができ、小径のプーリに歯付きベルトを巻き掛けた際、歯付きベルトの歯とプーリの歯との噛み合いから生じる多角形状を、より円形に近づけることができる。これにより、歯付きベルトがプーリ間を走行する際の歯付きベルトの走行ライン（ベルトピッチライン）の上下動を抑制し、歯付きベルトの走行時におけるベルト速度変動（速度むら）を小さくすることができる。
また、心線を、ガラス繊維フィラメント群（フィラメントの直径が６〜９ミクロン）からなる、線径０．１４〜０．２０ｍｍの撚りコードにすることにより、線径０．２０ｍｍよりも大きいものに比べて歯付きベルトの屈曲性を高めることができる。これにより、歯付きベルトを、より小径のプーリ間に低張力で巻き掛けることができる。
加えて、心線の線径を小さくしているため、歯付きベルトの背部を薄くすることが可能となる。これによっても、歯付きベルトの屈曲性を高めることができる。
また、心線にガラス繊維フィラメント群を使用することにより、経時的・環境的な歯付きベルトの寸法安定性を確保することができる。
そして、歯付きベルトの寸法安定性・屈曲性を高めることにより、小径のプーリ間に歯付きベルトを低張力で巻き掛けた場合でも、歯付きベルトの走行時におけるベルト速度変動を小さくすることができる。
【００１５】
また、心線が、ポリアリレート繊維フィラメント群からなる撚りコードである場合、歯部のピッチを０．４５〜０．７１ｍｍに設定しているため歯付きベルトの歯数を、歯部のピッチが０．７１ｍｍよりも大きいものに比べて増やすことができ、小径のプーリに歯付きベルトを巻き掛けた際、歯付きベルトの歯とプーリの歯との噛み合いから生じる多角形状を、より円形に近づけることができる。これにより、歯付きベルトがプーリ間を走行する際の歯付きベルトの走行ライン（ベルトピッチライン）の上下動を抑制し、歯付きベルトの走行時におけるベルト速度変動（速度むら）を小さくすることができる。
また、心線を、ポリアリレート繊維フィラメント群からなる、線径０．１４〜０．２８ｍｍの撚りコードにすることにより、線径０．２８ｍｍよりも大きいものに比べて歯付きベルトの屈曲性を高めることができる。これにより、歯付きベルトを、より小径のプーリ間に低張力で巻き掛けることができる。
加えて、心線の線径を小さくしているため、歯付きベルトの背部を薄くすることが可能となる。これによっても、歯付きベルトの屈曲性を高めることができる。
また、心線にポリアリレート繊維フィラメント群を使用することにより、経時的・環境的な歯付きベルトの寸法安定性を確保することができる。
そして、歯付きベルトの寸法安定性・屈曲性を高めることにより、小径のプーリ間に歯付きベルトを低張力で巻き掛けた場合でも、歯付きベルトの走行時におけるベルト速度変動を小さくすることができる。
また、歯付きベルトの寸法安定性・屈曲性を高めることにより、（駆動プーリの軸に取り付けた駆動モータの）起動トルクを低くすることができ、起動時の動力伝達性を高めることができる。
【００１６】
また、上記課題を解決するための発明の一つは、上記歯付きベルトは、ベルト張力によってプーリ間に巻き掛けられた際の当該プーリの軸にかかる荷重である軸荷重が、５〜１５Nとなる条件で使用されることを特徴としている。
【００１７】
上記構成によれば、歯付きベルトがベルト張力によってプーリ間に巻き掛けられた際の軸荷重が、比較的低い５〜１５Nに設定されることにより、プーリの軸に対する負担を低減することができる。プーリの軸に対する負担を低減することができれば、例えば、プーリに取り付ける駆動モータに低出力・小型のタイプのものを使用することができるため、駆動モータの小型化・省電力化が可能となる。
また、軸荷重を、比較的低い５〜１５Nに設定しているため、歯付きベルトの耐久性（寿命）も高めることができる。
なお、軸荷重が、５〜１５Nで使用される理由としては下記理由が挙げられる。
まず、軸荷重が５Ｎ未満ではベルト張力が弱すぎて、歯付きベルトをプーリ間に掛架できず、プーリ間における同期伝動性能を十分に発揮できない。一方、１５Ｎは、低出力・小型タイプのモータを装置の駆動用に採用し得る軸荷重の最大値とされ、軸荷重が１５Ｎより大きいと、低出力・小型タイプのモータ軸に過剰な負荷がかかり、モータのトルク性能を十分に発揮できない。
【発明の効果】
【００１８】
ベルト取り付け張力（軸荷重、テンション）が低く設定されても、経時的な寸法安定性、屈曲性、耐久性を有するとともに、ベルト速度変動を抑制することができる歯付きベルトを提供することができる。
【図面の簡単な説明】
【００１９】
【図１】第１実施形態に係る歯付きベルトの概略説明図である。
【図２】第１実施形態に係る歯付きベルトの断面斜視図及び側面図である。
【図３】速度変動率試験の説明図である。
【図４】耐久走行試験の説明図である。
【図５】速度変動率試験における軸荷重とベルト速度変動率との関係を示すグラフである。
【図６】速度変動率試験における歯ピッチとベルト速度変動率との関係を示すグラフである。
【図７】第１実施例の実施例４に係る歯付きベルトにおける、経過日数と軸間距離変化率との関係を示すグラフである。
【図８】第１実施例の比較例７及び実施例４に係る歯付きベルトに関して、軸荷重と起動トルクとの関係を示すグラフである。
【図９】第２実施形態に係る歯付きベルトの概略説明図である。
【図１０】第２実施形態に係る歯付きベルトの断面斜視図及び側面図である。
【図１１】速度変動率試験の説明図である。
【図１２】耐久走行試験の説明図である。
【図１３】速度変動率試験における軸荷重とベルト速度変動率との関係を示すグラフである。
【図１４】速度変動率試験における歯ピッチとベルト速度変動率との関係を示すグラフである。
【図１５】第２実施例の比較例１及び実施例３に係る歯付きベルトにおける、経過日数と軸間距離変化率との関係を示すグラフである。
【図１６】第２実施例のベルト屈曲性試験における、軸荷重と起動トルクとの関係を示すグラフである。
【発明を実施するための形態】
【００２０】
（第１実施形態）
以下、本発明の第１実施形態を図面に従って説明する。図１及び図２に本発明に係る歯付きベルト１を示す。
【００２１】
第１実施形態に係る歯付きベルト１は、図１に示すように、駆動プーリ５と従動プーリ６との間に巻き掛けられて使用される。これにより、駆動プーリ５と従動プーリ６との間で同期伝動が可能となる。
【００２２】
歯付きベルト１は、ベルト長手方向に沿って複数の歯部２と、歯付きベルト１のベルトピッチライン上に補強用心体である心線３と、該心線３を埋設した背部４からなる。また、図２に示す歯部２と歯部２との間の距離である歯ピッチは、０．４５〜０．６０ｍｍになるように構成されている。歯部２の形状としては丸歯形状としているが、これに限られず、断面台形状や断面三角形状等から任意に選択できる。
【００２３】
歯付きベルト１の歯部２及び背部４は、ウレタン樹脂組成物からなる。ウレタン樹脂組成物は、液状のウレタン原料を注型、加熱することによって得られるが、一般に成形方法としては、ポリオール、触媒、鎖延長剤、顔料等を混合したプレミックス液と、イソシアネート成分を含有する溶液とを混合し、これを注型して硬化反応させるワンショット法と、予めイソシアネートとポリオールを反応させて、イソシアネートの一部をポリオールで変性したプレポリマーと硬化剤を混合して注型し、架橋反応させるプレポリマー法があるが、本発明ではプレポリマー法が好ましく用いられる。
【００２４】
イソシアネートとしては限定されるものではないが、芳香族ポリイソシアネート、脂肪族ポリイソシアネート、脂環式ポリイソシアネート、またそれらの変性体が使用可能である。具体的には、トルエンジイソシアネート（ＴＤＩ）、メチレンジイソシアネート（ＭＤＩ）、キシリレンジイソシアネート（ＸＤＩ）、ナフタレンジイソシアネート（ＮＤＩ）、ヘキサメチレンジイソシアネート（ＨＤＩ）そしてイソホロンジイソシアネート（ＩＰＤＩ）などが例示できるが、中でもＴＤＩ及びＭＤＩが好ましく用いられる。
【００２５】
ポリオールとしては、エステル系ポリオール、エーテル系ポリオール、アクリルポリオール、ポリブタジエンポリオール、及びこれらの混合ポリオール等が挙げられる。エーテル系ポリオールとしては、ポリエチレンエーテルグリコール（ＰＥＧ）、ポリプロピレンエーテルグリコール（ＰＰＧ）、ポリテトラメチレンエーテルグリコール（ＰＴＭＧ）などがあり、またエステル系ポリオールとしては、ポリエチレンアジペート（ＰＥＡ）、ポリブチレンアジペート（ＰＢＡ）、ポリヘキサメチレンアジペート（ＰＨＡ）、ポリ−ε−カプロラクトン（ＰＣＬ）などが例示できる。
【００２６】
硬化剤としては、１級アミン、２級アミン、３級アミンであるアミン化合物が用いられ、具体的には１，４−フェニレンジアミン、２，６−ジアミノトルエン、１，５−ナフタレンジアミン、４，４´−ジアミノジフェニルメタン、３，３´−ジクロロ−４，４´−ジアミノジフェニルメタン（以下ＭＯＣＡと記す）、３，３´−ジメチル−４，４´−ジアミノジフェニルメタン、１−メチル−３，５−ビス（メチルチオ）−２，６−ジアミノベンゼン、１−メチル３，５´−ジエチル−２，６−ジアミノベンゼン、４−４´−メチレン−ビス−（３−クロロ−２，６−ジエチルアニリン）、４，４´−メチレン−ビス−（オルト−クロロアニリン）、４，４´−メチレン−ビス―（２，３−ジクロロアニリン）、トリメチレングリコールジ−パラ−アミノベンゾエート、４，４´−メチレン−ビス−（２，６−ジエチルアニリン）、４，４´−メチレン−ビス−（２，６−ジイソプロピルアニリン）、４，４´−メチレン−ビス−（２−メチル−６−イソプロピルアニリン）、４，４´−ジアミノジフェニルスルホンなどが利用できる。
【００２７】
上記各成分以外の他に、可塑剤、顔料、消泡剤、充填材、触媒、安定剤等の添加剤を配合することができる。可塑剤としては、一般にはフタル酸ジオクチル（ＤＯＰ）、フタル酸ジブチル（ＤＢＰ）、アジピン酸ジオクチル（ＤＯＡ）、リン酸トリクレジル（ＴＣＰ）、塩素系パラフィン、フタル酸ジアルキルなどが利用できる。
【００２８】
また触媒としては、酸触媒である有機カルボン酸化合物が利用され、具体的にはアゼライン酸、オレイン酸、セバシン酸、アジピン酸などの脂肪族カルボン酸、安息香酸、トルイル酸などの芳香族カルボン酸が用いられる。その他に、トリエチルアミン、Ｎ，Ｎ−ジメチルシクロヘキシルアミン、トリエチレンジアミンに代表されるアミン化合物、スタナスオクトエート、ジブチルチンジラウレート、ジオクチルチンマーカプチドに代表される有機金属化合物が適宜用いられる。
【００２９】
次に、ウレタン原料の準備工程の例を記す。前記イソシアネートとポリオールと予め反応させたウレタンプレポリマーに必要に応じて消泡剤、可塑剤を配合したＡ液を調整し、５０〜８５℃にて保管する。また、硬化剤を１２０°Ｃ以上の雰囲気温度下にて完全に溶解させたＢ液を準備する。尚、触媒をウレタン原料に配合する場合はＢ液に予め攪拌混合しておくことが好ましい。
【００３０】
ベルト成形方法としては従来の製造方法が適用できる。すなわち、金型に心線をスパイラルに巻きつけた状態で、上記Ａ液、Ｂ液を攪拌混合して金型内に注入し、一定条件下で加熱して架橋させることによってベルトスリーブを作製し、その後所定幅にカットすることによって歯付きベルトを製造することができる。
【００３１】
心線３は、ガラス繊維フィラメント群を撚り合わせた撚りコードであり、直径６〜９ミクロン（フィラメント径）のガラス繊維フィラメントを、例えば約２００本を束ねて引き揃えたストランド（原糸）に、ウレタン浸漬処理を行なった後、所定回数の撚りを与えて、線径が０．１４〜０．２０mmになるように調整している。例えば、直径６〜９ミクロンのガラス繊維フィラメント約２００本を束ねて引き揃えたストランドに、ウレタン浸漬処理を行なった後、撚り数１７回／１０cmの撚りを与えて、線径０．１７mmの撚りコードにするなど、適宜、撚り数を調整して、心線３の線径が０．１４〜０．２０mmになるように調整している。
【第１実施例】
【００３２】
次に、本発明の第１の実施形態に係る構成を具備する歯付きベルト１を第１実施例として、本発明の第１の実施形態に係る構成を具備しない歯付きベルト１を比較例として、１．速度変動率試験、２．耐久走行試験、３．ベルト寸法安定性試験、４．ベルト屈曲性試験を行った。
【００３３】
第１実施例の各試験で使用する歯付きベルト１は、ポリウレタン組成物（配合Ａ：ＮＣＯ含有率４．１％のウレタンプレポリマー１００質量部、アミン系硬化剤（ＭＯＣＡ）約１２質量部、可塑剤（フタル酸ジアルキル）約２０質量部、触媒（アゼライン酸）０．２質量部）によって構成した。この配合Ａは、心線３に対する接着性の観点からも好適である。また、心線３は、ガラス繊維フィラメント群を撚り合わせた撚りコードであり、ガラス繊維フィラメント約２００本を束ねて引き揃えたストランド（原糸）に、ウレタン浸漬処理を行なった後、所定回数の撚りを与えて、所定の心線径にした（表１参照）。また、歯付きベルト１は上述した方法により製造した。
【００３４】
そして、上記歯付きベルト１に対して、各試験によって条件（歯ピッチの長さ、心線径、フィラメント径等）を変えて作成した実施例及び比較例に係る歯付きベルトを用いて各試験を行った。なお、実施例１〜６、及び、比較例１〜９に係る歯付きベルトの構成条件を表１に示す。
【００３５】
また、１．速度変動率試験、２．耐久走行試験、３．ベルト寸法安定性試験、及び、４．ベルト屈曲性試験の試験結果を表１にまとめて記載している。また、一部の実施例及び比較例に関しては、１．速度変動率試験の試験結果を表２及び表３に、２．耐久走行試験の試験結果を表４に、３．ベルト寸法安定性試験の試験結果を表５に、４．ベルト屈曲性試験の試験結果を表６及び表７に示し、詳細に比較検討した。
【００３６】
【表１】
2015200406.tif 000003
【００３７】
（１．速度変動率試験）
速度変動率試験では、図３に示す二軸レイアウトにて歯付きベルト１を走行させたときの速度むらをレーザードップラ計にて測定し、周波数分析により、かみ合い１次周波数でのベルト速度変動率（％）を求めた。
具体的には、図３で示すように、駆動プーリ５と従動プーリ６との間に歯付きベルト１を掛架し（駆動プーリ５及び従動プーリ６は、歯数、歯ピッチ、ピッチ円直径が同じ歯付きプーリである）、歯付きベルト１に所定の張力を付与するために、従動プーリ６を移動させ、所定の軸荷重（本試験では、５Ｎ、１０Ｎ、１５Ｎ、２０Ｎ）を与え固定した。次に、駆動プーリ５を１２００ｒｐｍにて回転させた。そして、軸荷重が所定の数値で安定した後、レーザードップラ計にて歯付きベルト１の速度むらを測定して、ベルト速度変動率（％）を算出した。
【００３８】
なお、レーザードップラ計は、レーザー光のドップラー効果を利用した非接触タイプの測定器である。また、ベルト張力によってプーリ間（駆動プーリ５と従動プーリ６）に巻き掛けられた際のプーリ（従動プーリ６、なお、駆動プーリ５でもよい）の軸にかかる荷重を軸荷重とした。また、ベルト速度変動率（単に、速度変動率と呼ぶこともある）は、平均的な回転速度Ｖ0に対する回転速度の変動量ΔＶの百分率として次式によって定義されている。
ベルト速度変動率＝（ΔＶ／Ｖ0）×１００（％）
【００３９】
速度変動率試験では、表２に示すように実施例４、実施例６、比較例１、比較例７、比較例８、及び、比較例９の歯付きベルトに対して、軸荷重を５Ｎ、１０Ｎ、１５Ｎ、２０Ｎに設定した場合のベルト速度変動率を算出し、評価した。また、評価基準としては、ベルト速度変動率が０．４０％以下である場合を良好（〇）とし、０．４０％を超えた場合を不可（×）とした。ここで、評価基準として、ベルト速度変動率が０．４０％以下である場合を良好と判断しているのは、低出力・小型タイプのモータの使用を前提としたプリンターキャリッジ駆動等に歯付きベルトを使用する際に、ベルト速度変動率が０．４０％以下である場合に、プリンターキャリッジ駆動に関して高精度な位置決めを担保でき、印字むらを引き起こさないからである。表２に速度変動率試験の結果をまとめた表を示す。また、図５に速度変動率試験における実施例及び比較例に係る歯付きベルトの軸荷重とベルト速度変動率との関係をグラフ化した図を示す。
【００４０】
【表２】
2015200406.tif 000004
【００４１】
上記速度変動率試験によれば、実施例４、実施例６、比較例１、比較例７、比較例８、及び、比較例９の試験結果において、歯付きベルトの走行時の軸荷重が減少するほど、ベルト速度変動率は増加したことが分かる（図５参照）。
【００４２】
そして、表２及び図５に示すように、歯ピッチを、０．４００ｍｍ（比較例１）、０．５０８ｍｍ（実施例４）、０．６００ｍｍ（実施例６）に設定した場合には、軸荷重を５Ｎ、１０Ｎ、１５Ｎ、２０Ｎのいずれの値に設定した場合でも、ベルト速度変動率は０．４０％以下となり、評価は良好（〇）であった。一方、歯ピッチを、０．７０６ｍｍ（比較例７）、０．８００ｍｍ（比較例８）、０．８５０ｍｍ（比較例９）に設定した場合には、軸荷重を５Ｎ、１０Ｎ、１５Ｎ、２０Ｎのいずれの値に設定した場合でも、ベルト速度変動率は０．４０％超えとなり、評価は不可（×）であった。
【００４３】
また、速度変動率試験では、表１に示すように、比較例１〜９及び実施例１〜６の歯付きベルトに対して、軸荷重を５Ｎに設定した場合のベルト速度変動率を算出し、評価した。なお、表３に、比較例１、実施例１、実施例４、実施例６、比較例６、比較例７、比較例８、及び、比較例９の歯付きベルトに対して、軸荷重を５Ｎに設定した場合のベルト速度変動率を算出し、評価した結果を記載している。また、図６に、表３における実施例及び比較例に係る歯付きベルトの歯ピッチとベルト速度変動率との関係をグラフ化した図として示す。
【００４４】
【表３】
2015200406.tif 000005
【００４５】
表３及び図６の速度変動率試験によれば、歯ピッチが小さくなるほど、ベルト速度変動率は減少した。そして、歯ピッチを、０．４００ｍｍ（比較例１）、０．４５０（実施例１）、０．５０８ｍｍ（実施例４）、０．６００ｍｍ（実施例６）に設定した場合には、ベルト速度変動率は０．４０％以下となり、評価は良好（〇）であった。
【００４６】
上記速度変動率試験より、歯ピッチを少なくとも０．４００ｍｍ〜０．６００ｍｍの範囲に設定することにより、軸荷重を５Ｎ〜２０Ｎにした場合でも、ベルト速度変動率が０．４０％以下となり、評価を良好（〇）とすることができた。
【００４７】
ここで、軸荷重が５Ｎ未満ではベルト張力が弱すぎて、歯付きベルト１をプーリ間に掛架できず、プーリ間における同期伝動性能を十分に発揮できない。一方、１５Ｎは、低出力・小型タイプのモータを装置の駆動用に採用し得る軸荷重の最大値とされ、軸荷重が１５Ｎより大きいと、低出力・小型タイプのモータ軸に過剰な負荷がかかり、モータのトルク性能を十分に発揮できない。
従って、実施例の歯付きベルト１は、軸荷重を５Ｎ〜１５Ｎにした場合であっても、ベルト速度変動率の評価を良好（〇）とすることができたことにより、例えば、駆動プーリ５に取り付ける駆動モータに、低出力・小型タイプのものを採用しやすいというメリットが生じる。
【００４８】
なお、歯ピッチを０．４００ｍｍ（比較例１）にした場合、ベルト速度変動率の評価は良好（〇）であるが、後述する耐久走行試験では、歯元クラックが生じてしまうため、総合判定は不可（×）となる。
【００４９】
（２．耐久走行試験）
耐久走行試験では、図４に示す二軸レイアウトにて歯付きベルト１にプリンターキャリッジ等を想定したワーク（錘）を装着し、歯付きベルト１の往復動作を繰り返し、歯付きベルト１の機能特性（歯欠け・歯元クラック・摩耗・切断などの有無、ベルト張力強さの残存率）を評価した。
具体的には、図４で示すように、駆動プーリ５と従動プーリ６との間に、３５０ｇのワーク（錘）を装着した歯付きベルト１を掛架し、歯付きベルト１に所定の張力を付与するために、従動プーリ６を移動させ、１５Ｎの軸荷重を与え固定した。次に、駆動プーリ５を６００ｒｐｍにて回転させ、ワーク移動距離が１４０ｍｍに達したところで、駆動プーリ５を６００ｒｐｍで逆回転させることによりワークを装着した歯付きベルト１を往復動作させた。そして、この往復動作を１００万回（２００万パス）行い、歯付きベルト１の機能特性（歯欠け・歯元クラック・摩耗・切断などの有無、ベルト引張強さの残存率）を評価した。なお、使用する駆動プーリ５の歯数、歯ピッチ、ピッチ円直径は表４に記載している。また、従動プーリ６は、平プーリ（φ１０ｍｍ）を使用した。
【００５０】
耐久走行試験では、表１に示すように、比較例１〜９及び実施例１〜６の歯付きベルトに対して試験を行った。表４に、比較例２（心線径０．１２ｍｍ）、実施例２（心線径０．１４ｍｍ）、実施例４（心線径０．１７ｍｍ）、実施例５（心線径０．２０ｍｍ）、比較例５（心線径０．２２ｍｍ）の歯付きベルトに対して行った耐久走行試験の試験結果を示す。評価基準としては、歯付きベルトに歯欠け・歯元クラック・異常な摩耗・切断などが有れば、不可（×）とし、更に、歯付きベルトに歯欠け・歯元クラック・異常な摩耗・切断などがない場合において、ベルト引張強さの残存率（耐久走行試験前の歯付きベルトに対する残存率）を測定し、８５％以上であれば最良好（◎）と評価し、８０％以上８５％未満であれば良好（〇）と評価し、８０％未満であれば、不可（×）と評価した。
【００５１】
【表４】
2015200406.tif 000006
【００５２】
上記耐久走行試験によれば、実施例２（心線径０．１４ｍｍ）、実施例４（心線径０．１７ｍｍ）、実施例５（心線径０．２０ｍｍ）では、評価が最良好（◎）となった。一方、比較例２（心線径０．１２ｍｍ）では、歯付きベルト１が切断してしまい、耐久性が劣る結果（×）になった。また、比較例５（心線径０．２２ｍｍ）では、歯付きベルト１のベルト引張強さの残存率が６９．４％となり、心線の屈曲疲労が大きくなってしまい、評価は不可（×）になった。
【００５３】
上記より、ガラス心線の線径は、少なくとも０．１４ｍｍ〜０．２０ｍｍの範囲にあれば、歯ピッチを比較的小さくした場合でも耐久性を担保することができることが分かる。
【００５４】
また、表１に示すように、心線を構成するガラス繊維フィラメントのフィラメント径を、比較例３（５μｍ）、実施例３（６μｍ）、実施例４（９μｍ）、比較例４（１０μｍ）にそれぞれ設定した場合、実施例３（６μｍ）、実施例４（９μｍ）では、耐久走行試験の評価は最良好（◎）であった。一方、比較例３（５μｍ）では、歯欠けの状態となり耐久性が劣る結果（×）になった。また、比較例４（１０μｍ）では、歯付きベルト１のベルト引張強さの残存率が７５．６％となり、心線の屈曲疲労が大きくなってしまい、評価は不可（×）になった。
【００５５】
上記より、心線を構成するガラス繊維フィラメントのフィラメント径（直径）は、少なくとも６〜９ミクロンの範囲にあれば、歯付きベルト１の耐久性を担保することができることが分かる。
【００５６】
また、表１に示すように、比較例１（歯ピッチ：０．４００ｍｍ）の歯付きベルト１に対する耐久走行試験では、歯元クラックが発生し、耐久性が劣る評価（×）となった。これは、歯ピッチが小さくなり過ぎると、プーリの歯と歯付きベルトの歯とのかみ合い負荷に対する、歯部の一つあたりに必要とされる剛性を確保することができなくなったからだと推察される。
【００５７】
（３．ベルト寸法安定性試験）
ベルト寸法安定性試験では、比較例１〜９及び実施例１〜６の歯付きベルトを室温４０℃、湿度９０％の環境下でフリーの状態で保管し、経過日数とベルトの寸法変化率を測定した。
具体的な寸法変化率の測定としては、保管時と同一環境下で２個の歯付きプーリに歯付きベルト１を掛架し、軸荷重１２Ｎを与えてプーリの軸間距離を測定し、当初のプーリの軸間距離と比較した軸間距離変化率を測定した。また、評価基準としては、経過日数１０日で軸間距離変化率（絶対値）が０．０２％以下である場合を良好（〇）とし、０．０２％を超えた場合を不可（×）とした。表５に実施例４に係る歯付きベルト１のベルト寸法安定性試験結果を示す。また、図７に実施例４に係る歯付きベルト１における、経過日数と軸間距離変化率との関係を示す。
【００５８】
【表５】
2015200406.tif 000007
【００５９】
上記ベルト寸法安定性試験より、比較例１〜９及び実施例１〜６のいずれの歯付きベルト１においても、経過日数１０日での軸間距離変化率（絶対値）が０．０２％以下であり良好（〇）と評価された。これにより、歯付きベルト１に、線径が０．１４〜０．２０ｍｍの比較的細径の心線３を採用した場合でも、軸間距離変化率にほとんど変化がなく、歯付きベルト１の寸法安定性は十分に確保されていたことが分かる。
【００６０】
（４．ベルト屈曲性試験）
ベルト屈曲性試験では、歯付きベルト１の屈曲性、及び、起動のし易さ（起動時の動力伝達性）、の代用試験として起動トルクを測定した。
具体的には、図３で示すように、駆動プーリ５と従動プーリ６との間に歯付きベルト１を掛架し（駆動プーリ５及び従動プーリ６は、歯数、歯ピッチ、ピッチ円直径が同じ歯付きプーリである）、歯付きベルト１に所定の張力を付与するために、従動プーリ６を移動させ、歯付きベルト１に所定の軸荷重（本試験では、５Ｎ、１０Ｎ、２０Ｎ、３０Ｎ）を与えた。その後、駆動プーリ５に糸を巻き掛け、糸の先端に装着したロードセルを引っ張った。この時、従動プーリ６が回転を始める時のトルク値（起動トルクＮ・ｍ）を測定した。また、評価基準としては、軸荷重が１０Ｎ時における比較例７の起動トルクの水準と比較し、同等の場合は評価を可（△）とし、この水準より低い場合には良好（○）と評価した。表６に、比較例７及び実施例４に係る歯付きベルトに関して、軸荷重を５Ｎ、１０Ｎ、２０Ｎ、３０Ｎにした場合の起動トルクを測定した結果を示す。また、表７に、比較例７及び実施例４に係る歯付きベルトに関して、ベルト構成、軸荷重を１０Ｎにした場合の起動トルク、及び評価をまとめた表を示す。また、図８に、比較例７及び実施例４に係る歯付きベルトに関して、軸荷重と起動トルクとの関係をグラフ化した図を示す。
【００６１】
【表６】
2015200406.tif 000008
【００６２】
【表７】
2015200406.tif 000009
【００６３】
表６、表７及び図８に示すように、実施例４（心線径０．１７ｍｍ）と比較例７（心線径０．２４ｍｍ）を比較すると、歯付きベルト１に、比較的細径の心線３を採用した方が、起動トルクは低かったことが分かる。ここで、歯付きベルト１の起動トルクが低い場合、歯付きベルト１の屈曲性が高い、つまりは、起動トルクが低い歯付きベルト１は、起動時の動力伝達性能に優れるということが分かる。従って、心線３が細径の方が、歯付きベルト１の屈曲性が高く、しなやかで起動時の動力伝達性能に優れるということが分かる。
【００６４】
また、歯付きベルト１の屈曲性が高いと、軸荷重を５Ｎ〜１５Ｎ（低張力）にした場合であっても、起動トルクは低くなる傾向にあった。
従って、屈曲性に優れ、起動トルクが低いベルトは、（駆動プーリ５の軸に取り付けた駆動モータを）起動し易く、起動時の動力伝達性に優れるとともに、より小型で低出力の駆動モータの採用、ひいては、駆動モータの小型・軽量化、省電力化に貢献することができる。
【００６５】
（総合判定）
上記１．速度変動率試験、２．耐久走行試験、３．ベルト寸法安定性試験、及び、４．ベルト屈曲性試験の結果、速度変動率試験でのベルト速度変動率の評価を良好（〇）とし、耐久走行試験での評価を最良好（◎）とし、ベルト寸法安定性試験の結果を良好（○）とし、ベルト屈曲性試験で良好（○）と評価された歯付きベルト１の条件をまとめると、歯部と歯部との間のピッチは０．４５〜０．６０ｍｍであり、心線３は、ガラス繊維フィラメント群からなる撚りコードとして、フィラメントの直径が６〜９ミクロン、心線３の線径が０．１４〜０．２０ｍｍであることが分かる。
【００６６】
上記構成によれば、歯部２と歯部２との間のピッチを０．４５〜０．６０ｍｍに設定しているため歯付きベルト１の歯数を、歯部２のピッチが０．６０ｍｍよりも大きいものに比べて増やすことができ、小径のプーリに歯付きベルト１を巻き掛けた際、歯付きベルト１の歯部２とプーリの歯との噛み合いから生じる多角形状を、より円形に近づけることができる。これにより、歯付きベルト１がプーリ間を走行する際の歯付きベルト１の走行ライン（ベルトピッチライン）の上下動を抑制し、歯付きベルト１の走行時におけるベルト速度変動（速度むら）を小さくすることができる。
また、心線３を、ガラス繊維フィラメント群（フィラメントの直径が６〜９ミクロン）からなる、線径０．１４〜０．２０ｍｍの撚りコードにすることにより、線径０．２０ｍｍよりも大きいものに比べて歯付きベルト１の屈曲性を高めることができる。これにより、歯付きベルト１を、より小径のプーリ間に低張力で巻き掛けることができる。
加えて、心線３の線径を小さくしているため、歯付きベルト１の背部４を薄くすることが可能となる。これによっても、歯付きベルト１の屈曲性を高めることができる。
また、心線３にガラス繊維フィラメント群を使用することにより、経時的・環境的な歯付きベルト１の寸法安定性を確保することができる。
そして、歯付きベルト１の寸法安定性・屈曲性を高めることにより、小径のプーリ間に歯付きベルト１を低張力で巻き掛けた場合でも、歯付きベルト１の走行時におけるベルト速度変動を小さくすることができる。
【００６７】
また、歯付きベルト１がベルト張力によってプーリ間に巻き掛けられた際の軸荷重が、比較的低い５〜１５Nに設定されることにより、プーリの軸に対する負担を低減することができる。プーリの軸に対する負担を低減することができれば、例えば、プーリに取り付ける駆動モータに低出力・小型のタイプのものを使用することができるため、駆動モータの小型化・省電力化が可能となる。
【００６８】
更に、インクジェットプリンタに代表されるキャリッジ駆動やアクチュエーターのようなワークの往復動作を伴う精密駆動に上記歯付きベルト１を使用することによりベルト速度変動（速度むら）を小さくして、印字むら等を引き起こさないように、高精度の位置決めが可能となる。また、上記歯付きベルト１は、ベルト取り付け張力（軸荷重、テンション）が低く設定されても（低張力時においても）、経時的な寸法安定性、屈曲性、耐久性を有することから、プーリに取り付ける駆動モータに低出力・小型のタイプのものを使用することができ、駆動モータの小型化・省電力化、更には、インクジェットプリンタに代表されるキャリッジ駆動装置やアクチュエーター自体の小型化・省電力化が可能となる。
【００６９】
（第２実施形態）
以下、本発明の第２実施形態を図面に従って説明する。図９及び図１０に本発明に係る歯付きベルト１を示す。
【００７０】
第２実施形態に係る歯付きベルト１は、図９に示すように、駆動プーリ５と従動プーリ６との間に巻き掛けられて使用される。これにより、駆動プーリ５と従動プーリ６との間で同期伝動が可能となる。
【００７１】
歯付きベルト１は、ベルト長手方向に沿って複数の歯部２と、歯付きベルト１のベルトピッチライン上に補強用心体である心線３と、該心線３を埋設した背部４からなる。また、図１０に示す歯部２と歯部２との間の距離である歯ピッチは、０．４５〜０．７１ｍｍになるように構成されている。歯部２の形状としては丸歯形状としているが、これに限られず、断面台形状や断面三角形状等から任意に選択できる。
【００７２】
歯付きベルト１の歯部２及び背部４は、ウレタン樹脂組成物からなる。ウレタン樹脂組成物は、液状のウレタン原料を注型、加熱することによって得られるが、一般に成形方法としては、ポリオール、触媒、鎖延長剤、顔料等を混合したプレミックス液と、イソシアネート成分を含有する溶液とを混合し、これを注型して硬化反応させるワンショット法と、予めイソシアネートとポリオールを反応させて、イソシアネートの一部をポリオールで変性したプレポリマーと硬化剤を混合して注型し、架橋反応させるプレポリマー法があるが、本発明ではプレポリマー法が好ましく用いられる。
【００７３】
イソシアネートとしては限定されるものではないが、芳香族ポリイソシアネート、脂肪族ポリイソシアネート、脂環式ポリイソシアネート、またそれらの変性体が使用可能である。具体的には、トルエンジイソシアネート（ＴＤＩ）、メチレンジイソシアネート（ＭＤＩ）、キシリレンジイソシアネート（ＸＤＩ）、ナフタレンジイソシアネート（ＮＤＩ）、ヘキサメチレンジイソシアネート（ＨＤＩ）そしてイソホロンジイソシアネート（ＩＰＤＩ）などが例示できるが、中でもＴＤＩ及びＭＤＩが好ましく用いられる。
【００７４】
ポリオールとしては、エステル系ポリオール、エーテル系ポリオール、アクリルポリオール、ポリブタジエンポリオール、及びこれらの混合ポリオール等が挙げられる。エーテル系ポリオールとしては、ポリエチレンエーテルグリコール（ＰＥＧ）、ポリプロピレンエーテルグリコール（ＰＰＧ）、ポリテトラメチレンエーテルグリコール（ＰＴＭＧ）などがあり、またエステル系ポリオールとしては、ポリエチレンアジペート（ＰＥＡ）、ポリブチレンアジペート（ＰＢＡ）、ポリヘキサメチレンアジペート（ＰＨＡ）、ポリ−ε−カプロラクトン（ＰＣＬ）などが例示できる。
【００７５】
硬化剤としては、１級アミン、２級アミン、３級アミンであるアミン化合物が用いられ、具体的には１，４−フェニレンジアミン、２，６−ジアミノトルエン、１，５−ナフタレンジアミン、４，４´−ジアミノジフェニルメタン、３，３´−ジクロロ−４，４´−ジアミノジフェニルメタン（以下ＭＯＣＡと記す）、３，３´−ジメチル−４，４´−ジアミノジフェニルメタン、１−メチル−３，５−ビス（メチルチオ）−２，６−ジアミノベンゼン、１−メチル３，５´−ジエチル−２，６−ジアミノベンゼン、４−４´−メチレン−ビス−（３−クロロ−２，６−ジエチルアニリン）、４，４´−メチレン−ビス−（オルト−クロロアニリン）、４，４´−メチレン−ビス―（２，３−ジクロロアニリン）、トリメチレングリコールジ−パラ−アミノベンゾエート、４，４´−メチレン−ビス−（２，６−ジエチルアニリン）、４，４´−メチレン−ビス−（２，６−ジイソプロピルアニリン）、４，４´−メチレン−ビス−（２−メチル−６−イソプロピルアニリン）、４，４´−ジアミノジフェニルスルホンなどが利用できる。
【００７６】
上記各成分以外の他に、可塑剤、顔料、消泡剤、充填材、触媒、安定剤等の添加剤を配合することができる。可塑剤としては、一般にはフタル酸ジオクチル（ＤＯＰ）、フタル酸ジブチル（ＤＢＰ）、アジピン酸ジオクチル（ＤＯＡ）、リン酸トリクレジル（ＴＣＰ）、塩素系パラフィン、フタル酸ジアルキルなどが利用できる。
【００７７】
また触媒としては、酸触媒である有機カルボン酸化合物が利用され、具体的にはアゼライン酸、オレイン酸、セバシン酸、アジピン酸などの脂肪族カルボン酸、安息香酸、トルイル酸などの芳香族カルボン酸が用いられる。その他に、トリエチルアミン、Ｎ，Ｎ−ジメチルシクロヘキシルアミン、トリエチレンジアミンに代表されるアミン化合物、スタナスオクトエート、ジブチルチンジラウレート、ジオクチルチンマーカプチドに代表される有機金属化合物が適宜用いられる。
【００７８】
次に、ウレタン原料の準備工程の例を記す。前記イソシアネートとポリオールと予め反応させたウレタンプレポリマーに必要に応じて消泡剤、可塑剤を配合したＡ液を調整し、５０〜８５℃にて保管する。また、硬化剤を１２０°Ｃ以上の雰囲気温度下にて完全に溶解させたＢ液を準備する。尚、触媒をウレタン原料に配合する場合はＢ液に予め攪拌混合しておくことが好ましい。
【００７９】
ベルト成形方法としては従来の製造方法が適用できる。すなわち、金型に心線をスパイラルに巻きつけた状態で、上記Ａ液、Ｂ液を攪拌混合して金型内に注入し、一定条件下で加熱して架橋させることによってベルトスリーブを作製し、その後所定幅にカットすることによって歯付きベルトを製造することができる。
【００８０】
心線３は、ポリアリレート繊維フィラメント群を撚り合わせた撚りコードであり、例えば、繊度５．５dtexのポリアリレート繊維フィラメント（フィラメント繊度）２０本を束ねて引き揃えたトータル１１０dtexのストランド（原糸）に、所定回数の撚りを与えて、線径が０．１４〜０．２８mmになるように調整している（以下、ポリアリレート心線）。例えば、繊度５．５dtexのポリアリレート繊維フィラメント２０本を束ねて引き揃えたトータル１１０dtexのストランドに、撚り数４３回／１０cmの撚りを与えて、線径０．１７mmの撚りコードにするなど、適宜、撚り数を調整して、心線３の線径が０．１４〜０．２８mmになるように調整している。なお、ポリアリレート心線は接着処理を施さなくとも良い。ポリアリレート繊維は、フタル酸またはイソフタル酸とビスフェノールを縮合した全芳香族ポリエステル繊維であって、例えばポリパラフェニレンベンゾビスオキサゾール等のヘテロ環剛直性高分子繊維、及びメタ系アラミド、パラ系アラミド等の全芳香族ポリエステル繊維といった剛直性繊維群に分類されるものである。一般に剛直性繊維はゴムとの接着力が低いとされているが、本発明ではベルト本体（歯部２及び背部４）をウレタン組成物で構成することで、ポリアリレート繊維コードに接着処理を施すことなく歯付きベルト１本体と心線３との複合化が可能である。
【第２実施例】
【００８１】
次に、本発明の第２の実施形態に係る構成を具備する歯付きベルト１を第２実施例として、本発明の第２の実施形態に係る構成を具備しない歯付きベルト１を比較例として、１．速度変動率試験、２．耐久走行試験、３．ベルト寸法安定性試験、４．ベルト屈曲性試験を行った。
【００８２】
第２実施例の各試験で使用する歯付きベルト１は、ポリウレタン組成物（配合Ａ：ＮＣＯ含有率４．１％のウレタンプレポリマー１００質量部、アミン系硬化剤（ＭＯＣＡ）約１２質量部、可塑剤（フタル酸ジアルキル）約２０質量部、触媒（アゼライン酸）０．２質量部）によって構成した。また、比較例２〜６及び実施例１〜７で使用する心線３は、ポリアリレート繊維フィラメント群を撚り合わせた撚りコードであり、繊度５．５dtexのポリアリレート繊維フィラメント（フィラメント繊度）２０本を束ねて引き揃えたトータル１１０dtexのストランド（原糸）に、所定回数の撚りを与えて、所定の心線径にした（表８参照）。また、比較例１及び比較例７で使用する心線３は、ガラス繊維フィラメント群を撚り合わせた撚りコードであり、ガラス繊維フィラメント（フィラメント径が９ミクロン）約２００本を束ねて引き揃えたストランド（原糸）に、ウレタン浸漬処理を行なった後、所定回数の撚りを与えて、所定の心線径にした（例えば、撚り数１７回／１０ｃｍの撚りを与えて線径０．１７mmの心線径にするなど。以下、ガラス心線）。また、各比較例及び各実施例に係る歯付きベルト１は上述した方法により製造した。
【００８３】
そして、上記歯付きベルト１に対して、各試験によって条件（歯ピッチの長さ、心線径、心線の種類等）を変えて作成した実施例及び比較例に係る歯付きベルトを用いて各試験を行った。なお、実施例１〜７、及び、比較例１〜７に係る歯付きベルトの構成条件を表８に示す。
【００８４】
また、１．速度変動率試験、２．耐久走行試験、３．ベルト寸法安定性試験、及び、４．ベルト屈曲性試験の試験結果を表８にまとめて記載している。また、一部の実施例及び比較例に関しては、１．速度変動率試験の試験結果を表９及び表１０に、２．耐久走行試験の試験結果を表１１に、３．ベルト寸法安定性試験の試験結果を表１２に、４．ベルト屈曲性試験の試験結果を表１３及び表１４に示し、詳細に比較検討した。
【００８５】
【表８】
2015200406.tif 000010
【００８６】
（１．速度変動率試験）
速度変動率試験では、図１１に示す二軸レイアウトにて歯付きベルト１を走行させたときの速度むらをレーザードップラ計にて測定し、周波数分析により、かみ合い１次周波数でのベルト速度変動率（％）を求めた。
具体的には、図１１で示すように、駆動プーリ５と従動プーリ６との間に歯付きベルト１を掛架し（駆動プーリ５及び従動プーリ６は、歯数、歯ピッチ、ピッチ円直径が同じ歯付きプーリである）、歯付きベルト１に所定の張力を付与するために、従動プーリ６を移動させ、所定の軸荷重（本試験では、５Ｎ、１０Ｎ、１５Ｎ、２０Ｎ）を与え固定した。次に、駆動プーリ５を１２００ｒｐｍにて回転させた。そして、軸荷重が所定の数値で安定した後、レーザードップラ計にて歯付きベルト１の速度むらを測定して、ベルト速度変動率（％）を算出した。
【００８７】
なお、レーザードップラ計は、レーザー光のドップラー効果を利用した非接触タイプの測定器である。また、ベルト張力によってプーリ間（駆動プーリ５と従動プーリ６）に巻き掛けられた際のプーリ（従動プーリ６、なお、駆動プーリ５でもよい）の軸にかかる荷重を軸荷重とした。また、ベルト速度変動率（単に、速度変動率と呼ぶこともある）は、平均的な回転速度Ｖ0に対する回転速度の変動量ΔＶの百分率として次式によって定義されている。
ベルト速度変動率＝（ΔＶ／Ｖ0）×１００（％）
【００８８】
速度変動率試験では、表９に示すように、比較例１、比較例２、実施例３、実施例４、実施例６、比較例５、及び、比較例６の歯付きベルトに対して、軸荷重を５Ｎ、１０Ｎ、１５Ｎ、２０Ｎに設定した場合のベルト速度変動率を算出し、評価した。また、評価基準としては、ベルト速度変動率が０．４０％以下である場合を良好（〇）とし、０．４０％を超えた場合を不可（×）とした。ここで、評価基準として、ベルト速度変動率が０．４０％以下である場合を良好と判断しているのは、低出力・小型タイプのモータの使用を前提としたプリンターキャリッジ駆動等に歯付きベルトを使用する際に、ベルト速度変動率が０．４０％以下である場合に、プリンターキャリッジ駆動に関して高精度な位置決めを担保でき、印字むらを引き起こさないからである。表９に速度変動率試験の結果をまとめた表を示す。また、図１３に速度変動率試験における実施例及び比較例に係る歯付きベルト１の軸荷重とベルト速度変動率との関係をグラフ化した図を示す。
【００８９】
【表９】
2015200406.tif 000011
【００９０】
上記速度変動率試験によれば、いずれの比較例及び実施例の試験結果においても（心線３の種類、歯ピッチの大きさに関係なく）、歯付きベルト１の走行時の軸荷重が減少するほど、ベルト速度変動率は増加したことが分かる（図１３参照）。
【００９１】
また、表９及び図１３に示すように、比較例１と実施例３に関して、歯ピッチ０．５０８ｍｍ、及び、心線径０．１７ｍｍを同条件にして、心線３の種類をガラス心線（比較例１）とポリアリレート心線（実施例３）にした。比較例１と実施例３とを比べると、ポリアリレート心線（実施例３）の方が、どの軸荷重（５Ｎ、１０Ｎ、１５Ｎ、２０Ｎ）においても、ガラス心線（比較例１）よりもベルト速度変動率が小さかったことが分かる。従って、低張力領域（５〜１５Ｎ）においても、ポリアリレート心線を採用した方がガラス心線を採用した場合よりもベルト速度変動率を抑制できる。これは、後述するベルト屈曲性試験の結果から分かるように、ポリアリレート心線を採用した歯付きベルト１の方が、ガラス心線を採用した歯付きベルト１よりも屈曲性（しなやかさ）に優れているからであると考えられる。
【００９２】
また、速度変動率試験では、表８に示すように、比較例１〜７及び実施例１〜７の歯付きベルト１に対して、軸荷重を５Ｎに設定した場合のベルト速度変動率を算出し、評価した。なお、表１０に、比較例２、実施例１、実施例３、実施例４、実施例５、実施例６、比較例５、及び、比較例６のポリアリレート心線を採用した歯付きベルト１に対して、軸荷重を５Ｎに設定した場合のベルト速度変動率を算出し、評価した結果をまとめて記載している。また、図１４に、表１０における実施例及び比較例に係るポリアリレート心線を採用した歯付きベルト１の歯ピッチとベルト速度変動率との関係をグラフ化した図として示す。
【００９３】
【表１０】
2015200406.tif 000012
【００９４】
表１０及び図１４の速度変動率試験によれば、歯ピッチが小さくなるほど、ベルト速度変動率は減少した。そして、歯ピッチを、０．４００ｍｍ（比較例２）、０．４５０（実施例１）、０．５０８ｍｍ（実施例３）、０．６００ｍｍ（実施例４）、０．６５０ｍｍ（実施例５）、０．７０６ｍｍ（実施例６）に設定した場合には、軸荷重を５Ｎに設定した場合のベルト速度変動率は０．４０％以下となり、評価は良好（〇）であった。
【００９５】
上記速度変動率試験より、歯ピッチを少なくとも０．４００ｍｍ〜０．７１０ｍｍの範囲（図１４参照）に設定することにより、軸荷重を５Ｎ〜２０Ｎにした場合でも、ベルト速度変動率が０．４０％以下となり、評価を良好（〇）とすることができた。
【００９６】
ここで、軸荷重が５Ｎ未満ではベルト張力が弱すぎて、歯付きベルト１をプーリ間に掛架できず、プーリ間における同期伝動性能を十分に発揮できない。一方、１５Ｎは、低出力・小型タイプのモータを装置の駆動用に採用し得る軸荷重の最大値とされ、軸荷重が１５Ｎより大きいと、低出力・小型タイプのモータ軸に過剰な負荷がかかり、モータのトルク性能を十分に発揮できない。
従って、実施例の歯付きベルト１は、軸荷重を５Ｎ〜１５Ｎにした場合であっても、ベルト速度変動率の評価を良好（〇）とすることができたことにより、例えば、駆動プーリ５に取り付ける駆動モータに、低出力・小型タイプのものを採用しやすいというメリットが生じる。
【００９７】
なお、歯ピッチを０．４００ｍｍ（比較例２）にした場合、ベルト速度変動率の評価は良好（〇）であるが、後述する耐久走行試験では、歯元クラックが生じてしまうため、総合判定は不可（×）となる。
【００９８】
（２．耐久走行試験）
耐久走行試験では、図１２に示す二軸レイアウトにて歯付きベルト１にプリンターキャリッジ等を想定したワーク（錘）を装着し、歯付きベルト１の往復動作を繰り返し、歯付きベルト１の機能特性（歯欠け・歯元クラック・摩耗・切断などの有無、ベルト張力強さの残存率）を評価した。
具体的には、図１２で示すように、駆動プーリ５と従動プーリ６との間に、３５０ｇのワーク（錘）を装着した歯付きベルト１を掛架し、歯付きベルト１に所定の張力を付与するために、従動プーリ６を移動させ、１５Ｎの軸荷重を与え固定した。次に、駆動プーリ５を６００ｒｐｍにて回転させ、ワーク移動距離が１４０ｍｍに達したところで、駆動プーリ５を６００ｒｐｍで逆回転させることによりワークを装着した歯付きベルト１を往復動作させた。そして、この往復動作を１００万回（２００万パス）行い、歯付きベルト１の機能特性（歯欠け・歯元クラック・摩耗・切断などの有無、ベルト引張強さの残存率）を評価した。なお、使用する駆動プーリ５の歯数、歯ピッチ、ピッチ円直径は表１１に記載している。また、従動プーリ６は、平プーリ（φ１０ｍｍ）を使用した。
【００９９】
耐久走行試験では、表８に示すように、比較例１〜７及び実施例１〜７の歯付きベルトに対して試験を行った。表１１に、比較例３（心線径０．１２ｍｍ）、実施例２（心線径０．１４ｍｍ）、実施例３（心線径０．１７ｍｍ）、実施例６（心線径０．２４ｍｍ）、実施例７（心線径０．２８ｍｍ）、比較例４（心線径０．３０ｍｍ）の歯付きベルト１に対して行った耐久走行試験の試験結果を示す。評価基準としては、歯付きベルト１に歯欠け・歯元クラック・異常な摩耗・切断などが有れば、不可（×）とし、更に、歯付きベルト１に歯欠け・歯元クラック・異常な摩耗・切断などがない場合において、ベルト引張強さの残存率（耐久走行試験前の歯付きベルトに対する残存率）を測定し、８５％以上であれば最良好（◎）と評価し、８０％以上８５％未満であれば良好（〇）と評価し、８０％未満であれば、不可（×）と評価した。
【０１００】
【表１１】
2015200406.tif 000013
【０１０１】
上記耐久走行試験によれば、実施例２（心線径０．１４ｍｍ）、実施例３（心線径０．１７ｍｍ）、実施例６（心線径０．２４ｍｍ）、実施例７（心線径０．２８ｍｍ）では、評価が最良好（◎）となった。一方、比較例３（心線径０．１２ｍｍ）では、歯付きベルト１の歯部２が欠けてしまい、耐久性が劣る結果（×）になった。また、比較例４（心線径０．３０ｍｍ）では、歯付きベルト１のベルト引張強さの残存率が７３．５％となり、心線の屈曲疲労が大きくなってしまい、評価は不可（×）になった。
【０１０２】
上記より、ポリアリレート心線の線径は、少なくとも０．１４ｍｍ〜０．２８ｍｍの範囲にあれば、歯ピッチを比較的小さくした場合でも耐久性を担保することができることが分かる。
【０１０３】
また、表８に示すように、比較例２（歯ピッチ：０．４００ｍｍ）の歯付きベルト１に対する耐久走行試験では、歯元クラックが発生し、耐久性が劣る評価（×）となった。これは、歯ピッチが小さくなり過ぎると、プーリの歯と歯付きベルトの歯とのかみ合い負荷に対する、歯部の一つあたりに必要とされる剛性を確保することができなくなったからだと推察される。
【０１０４】
（３．ベルト寸法安定性試験）
ベルト寸法安定性試験では、比較例１〜７及び実施例１〜７の歯付きベルト１を室温４０℃、湿度９０％の環境下でフリーの状態で保管し、経過日数とベルトの寸法変化率を測定した。
具体的な寸法変化率の測定としては、保管時と同一環境下で２個の歯付きプーリに歯付きベルト１を掛架し、軸荷重１２Ｎを与えてプーリの軸間距離を測定し、当初のプーリの軸間距離と比較した軸間距離変化率を測定した。また、評価基準としては、経過日数１０日で軸間距離変化率（絶対値）が０．０２％以下である場合を良好（〇）とし、０．０２％を超えた場合を不可（×）とした。表１２に、比較例１（ガラス心線）に係る歯付きベルト１、実施例３（ポリアリレート心線）に係る歯付きベルト１のベルト寸法安定性試験結果を示す。また、図１５に比較例１及び実施例３に係る歯付きベルト１における、経過日数と軸間距離変化率との関係を示す。
【０１０５】
【表１２】
2015200406.tif 000014
【０１０６】
上記ベルト寸法安定性試験より、比較例１〜７及び実施例１〜７のいずれの歯付きベルト１においても、経過日数１０日での軸間距離変化率（絶対値）が０．０２％以下であり良好（〇）と評価された。これにより、歯付きベルト１に、線径が０．１４〜０．２８ｍｍの比較的細径のポリアリレート心線を採用した場合でも、軸間距離変化率にほとんど変化がなく、歯付きベルト１の寸法安定性は十分に確保されていたことが分かる。また、表１２及び図１５より、心線３にポリアリレート心線を使用した場合でも、心線３にガラス心線を使用した場合と同等の寸法安定性が確保されていたことが分かる。
【０１０７】
（４．ベルト屈曲性試験）
ベルト屈曲性試験では、歯付きベルト１の屈曲性、及び、起動のし易さ（起動時の動力伝達性）、の代用試験として起動トルクを測定した。
具体的には、図１１で示すように、駆動プーリ５と従動プーリ６との間に歯付きベルト１を掛架し（駆動プーリ５及び従動プーリ６は、歯数、歯ピッチ、ピッチ円直径が同じ歯付きプーリである）、歯付きベルト１に所定の張力を付与するために、従動プーリ６を移動させ、歯付きベルト１に所定の軸荷重（本試験では、５Ｎ、１０Ｎ、２０Ｎ、３０Ｎ）を与えた。その後、駆動プーリ５に糸を巻き掛け、糸の先端に装着したロードセルを引っ張った。この時、従動プーリ６が回転を始める時のトルク値（起動トルクＮ・ｍ）を測定した。また、評価基準としては、軸荷重が１０Ｎ時における比較例７の起動トルクの水準と比較し、同等の場合は評価を可（△）とし、この水準より低い場合には良好（○）と評価した（なお、顕著に低ければ（◎）と評価）。表１３に、比較例７、比較例１及び実施例３に係る歯付きベルト１に関して、軸荷重を５Ｎ、１０Ｎ、２０Ｎ、３０Ｎにした場合の起動トルクを測定した結果を示す。また、表１４に、比較例７、比較例１及び実施例３に係る歯付きベルト１に関して、ベルト構成、軸荷重を１０Ｎにした場合の起動トルク、及び、評価をまとめた表を示す。また、図１６に、比較例７、比較例１及び実施例３に係る歯付きベルトに関して、軸荷重と起動トルクとの関係をグラフ化した図を示す。
【０１０８】
【表１３】
2015200406.tif 000015
【０１０９】
【表１４】
2015200406.tif 000016
【０１１０】
表１３、表１４及び図１６に示すように、比較例７と比較例１とのガラス心線間の比較において、心線３が細径の方が、低張力領域（５〜１５Ｎ）においても起動トルクが低かった。これは、心線３が細径の方が、ベルトの屈曲性が高く、しなやかであることを示す。
【０１１１】
また、比較例１（ガラス心線）と実施例３（ポリアリレート心線）とを比較すると、ポリアリレート心線を用いた歯付きベルト１の方が、ガラス心線を用いた歯付きベルト１よりも起動トルクが顕著に低かったことが分かる。ここで、歯付きベルト１の起動トルクが低い場合、歯付きベルト１の屈曲性が高い、つまりは、起動トルクが低いポリアリレート心線を用いた歯付きベルト１は、起動時の動力伝達性能に優れるということが分かる。従って、心線３にガラス心線を用いた歯付きベルト１よりも、心線３にポリアリレート心線を用いた歯付きベルト１の方が、歯付きベルト１の屈曲性が高く、しなやかで起動時の動力伝達性能に優れるということが分かる。
【０１１２】
また、歯付きベルト１の屈曲性が高いと、軸荷重を５Ｎ〜１５Ｎ（低張力）にした場合であっても、起動トルクは低くなる傾向にあった。
従って、屈曲性に優れ、起動トルクが低いベルトは、（駆動プーリ５の軸に取り付けた駆動モータを）起動し易く、起動時の動力伝達性に優れるとともに、より小型で低出力の駆動モータの採用、ひいては、駆動モータの小型・軽量化、省電力化に貢献することができる。
【０１１３】
（総合判定）
上記１．速度変動率試験、２．耐久走行試験、３．ベルト寸法安定性試験、及び、４．ベルト屈曲性試験の結果、速度変動率試験でのベルト速度変動率の評価を良好（〇）とし、耐久走行試験での評価を最良好（◎）とし、ベルト寸法安定性試験の結果を良好（○）とし、ベルト屈曲性試験で良好（○）と評価された歯付きベルト１の条件をまとめると、歯部と歯部との間のピッチは０．４５〜０．７１ｍｍであり、心線３は、ポリアリレート繊維フィラメント群からなる撚りコードとして、心線３の線径が０．１４〜０．２８ｍｍであることが分かる。
【０１１４】
上記構成によれば、歯部２と歯部２との間のピッチを０．４５〜０．７１ｍｍに設定しているため歯付きベルト１の歯数を、歯部２のピッチが０．７１ｍｍよりも大きいものに比べて増やすことができ、小径のプーリに歯付きベルト１を巻き掛けた際、歯付きベルト１の歯部２とプーリの歯との噛み合いから生じる多角形状を、より円形に近づけることができる。これにより、歯付きベルト１がプーリ間を走行する際の歯付きベルト１の走行ライン（ベルトピッチライン）の上下動を抑制し、歯付きベルト１の走行時におけるベルト速度変動（速度むら）を小さくすることができる。
また、心線３を、ポリアリレート繊維フィラメント群からなる、線径０．１４〜０．２８ｍｍの撚りコードにすることにより、線径０．２８ｍｍよりも大きいものに比べて歯付きベルトの屈曲性を高めることができる。これにより、歯付きベルト１を、より小径のプーリ間に低張力で巻き掛けることができる。
加えて、心線３の線径を小さくしているため、歯付きベルト１の背部４を薄くすることが可能となる。これによっても、歯付きベルト１の屈曲性を高めることができる。
また、心線３にポリアリレート繊維フィラメント群を使用することにより、経時的・環境的な歯付きベルト１の寸法安定性を確保することができる。
そして、歯付きベルト１の寸法安定性・屈曲性を高めることにより、小径のプーリ間に歯付きベルト１を低張力で巻き掛けた場合でも、歯付きベルト１の走行時におけるベルト速度変動を小さくすることができる。
また、歯付きベルト１の寸法安定性・屈曲性を高めることにより、（駆動プーリの軸に取り付けた駆動モータの）起動トルクを低くすることができ、起動時の動力伝達性を高めることができる。
【０１１５】
また、歯付きベルト１がベルト張力によってプーリ間に巻き掛けられた際の軸荷重が、比較的低い５〜１５Nに設定されることにより、プーリの軸に対する負担を低減することができる。プーリの軸に対する負担を低減することができれば、例えば、プーリに取り付ける駆動モータに低出力・小型のタイプのものを使用することができるため、駆動モータの小型化・省電力化が可能となる。
【０１１６】
更に、インクジェットプリンタに代表されるキャリッジ駆動やアクチュエーターのようなワークの往復動作を伴う精密駆動に上記歯付きベルト１を使用することによりベルト速度変動（速度むら）を小さくして、印字むら等を引き起こさないように、高精度の位置決めが可能となる。また、上記歯付きベルト１は、ベルト取り付け張力（軸荷重、テンション）が低く設定されても（低張力時においても）、経時的な寸法安定性、屈曲性、耐久性を有することから、プーリに取り付ける駆動モータに低出力・小型のタイプのものを使用することができ、駆動モータの小型化・省電力化、更には、インクジェットプリンタに代表されるキャリッジ駆動装置やアクチュエーター自体の小型化・省電力化が可能となる。
【符号の説明】
【０１１７】
１  歯付きベルト
２  歯部
３  心線
４  背部
５  駆動プーリ
６  従動プーリ
【図１】
2015200406.tif 000017
【図２】
2015200406.tif 000018
【図３】
2015200406.tif 000019
【図４】
2015200406.tif 000020
【図７】
2015200406.tif 000021
【図９】
2015200406.tif 000022
【図１０】
2015200406.tif 000023
【図１１】
2015200406.tif 000024
【図１２】
2015200406.tif 000025
【図５】
2015200406.tif 000026
【図６】
2015200406.tif 000027
【図８】
2015200406.tif 000028
【図１３】
2015200406.tif 000029
【図１４】
2015200406.tif 000030
【図１５】
2015200406.tif 000031
【図１６】
2015200406.tif 000032